기재 로서 의 4 ㎝ × 4 ㎝ 유리 상 에 폴리 이미드 ( 선 에버 , 닛산 화학 제품 ) 를 스핀 코터 로 도포 하 고 , 80 ℃ 에서 1 분 간 건조 시킨 후 , 러 빙 처리 를 실시 하 여 배향 막 을 얻 었 다 . 얻 어 진 광 배향 막 의 두께 는 100 ㎚ 였 다 . 23 ℃ 의 어두운 곳 에서 1 개월 간 보관 한 중합 성 액정 조성 액 함유 용기 로부터 중합 성 액정 조성 액 ( 1 ) 을 취 출하 고 , 구멍 직경 0 . 2 ㎛ 의 필터 ( PTFE 타입 ) 를 사용 하 여 40 ℃ 에서 가압 여과 를 실시 하 였 다 . 여과 후 의 중합 성 액정 조성 액 ( 1 ) 을 , 전술 한 배향 막 상 에 도포 하 고 , 120 ℃ 에서 1 분 간 건조 시킨 후 , 고압 수은 램프 를 사용 하 여 , 중합 성 액정 조성 액 ( 1 ) 의 도포면 측 으로부터 자외선 을 조사 ( 질소 분위기 하 , 파장 : 365 ㎚, 파장 365 ㎚ 에 있 어서 의 적산 광량 은 500 mJ / ㎠) 함 으로써 , 액정 경화 층 을 형성 하 여 , 액정 경화 층 / 배향 막 층 / 기재 로 이루어지 는 적층 체 ( 이하 , 「 위상 차판 」 이 라고 도 한다 ) 를 얻 었 다 . 얻 어 진 액정 경화 층 을 , 편광 현미경 ( BX 51 , 올림푸스 주식회사 제조 ) 을 사용 하 여 400 배 의 배 율 로 관찰 하 였 다 . 표면 에 배향 결함 이 확인 되 지 않 은 것 을 「 ○」, 표면 에 배향 결함 이 확인 된 것 을 「 × 」 라고 하 였 다 . 결과 를 표 1 에 나타낸다 .